(57)【要約】【課題】発光層にＺｎＯ１−ｘＳｘを用い、発光効率の向上が図られたＺｎＯ系半導体発光素子を提供する。【解決手段】ＺｎＯ系半導体発光素子は、ＺｎＯ１−ｘ１Ｓｘ１からなる第１の半導体層と、第１の半導体層の上方に形成され、ＺｎＯ１−ｘ２Ｓｘ２からなる第２の半導体層と、第２の半導体層の上方に形成され、ＺｎＯ１−ｘ３Ｓｘ３からなる第３の半導体層とを有し、第１及び第３の半導体層の伝導帯の下端のエネルギよりも、第２の半導体層の伝導帯の下端のエネルギの方が低くなり、かつ、第１及び第３の半導体層の価電子帯の上端のエネルギよりも、第２の半導体層の価電子帯の上端のエネルギの方が高くなるように、第１〜第３の半導体層のＳ組成ｘ１〜ｘ３が選択されている。
2008087856.tif 000002
【特許請求の範囲】
【請求項１】
ＺｎＯ１−ｘ１Ｓｘ１からなる第１の半導体層と、
前記第１の半導体層の上方に形成され、ＺｎＯ１−ｘ２Ｓｘ２からなる第２の半導体層と、
前記第２の半導体層の上方に形成され、ＺｎＯ１−ｘ３Ｓｘ３からなる第３の半導体層と
を有し、前記第１の半導体層の伝導帯の下端のエネルギ、及び、前記第３の半導体層の伝導帯の下端のエネルギの双方よりも、前記第２の半導体層の伝導帯の下端のエネルギの方が低くなり、かつ、前記第１の半導体層の価電子帯の上端のエネルギ、及び、前記第３の半導体層の価電子帯の上端のエネルギの双方よりも、前記第２の半導体層の価電子帯の上端のエネルギの方が高くなるように、前記第１の半導体層のＳ組成ｘ１と、前記第２の半導体層のＳ組成ｘ２と、前記第３の半導体層のＳ組成ｘ３とが選択されたＺｎＯ系半導体発光素子。
【請求項２】
前記第１の半導体層のＳ組成ｘ１と前記第３の半導体層のＳ組成ｘ３とが０であり、前記第２の半導体層のＳ組成ｘ２が０．２５＜ｘ２＜０．６の範囲内である請求項１に記載のＺｎＯ系半導体発光素子。
【請求項３】
前記第２の半導体層の表面の、原子間力顕微鏡で測定した算術平均粗さＲａが１．１ｎｍ以下である請求項１に記載のＺｎＯ系半導体発光素子。
【請求項４】
量子井戸構造の発光層を有し、前記第１及び第３の半導体層が該発光層の障壁層であり、前記第２の半導体が該発光層の井戸層である請求項１に記載のＺｎＯ系半導体発光素子。
【請求項５】
前記第１の半導体層は、第１の導電型を有し、前記第３の半導体層は、該第１の導電型と反対の第２の導電型を有し、該第１及び第３の半導体層がクラッド層であり、前記第２の半導体層が発光層であるダブルへテロ構造を有する請求項１に記載のＺｎＯ系半導体発光素子。
【請求項６】
さらに、＋ｃ面の露出したＺｎＯ基板を有し、該ＺｎＯ基板の＋ｃ面の上方に、前記第１〜第３の半導体層が形成されている請求項１に記載のＺｎＯ系半導体発光素子。
【請求項７】
（ａ）ＺｎＯ１−ｘ１Ｓｘ１からなる第１の半導体層を形成する工程と、
（ｂ）前記第１の半導体層の上方に、ＺｎＯ１−ｘ２Ｓｘ２からなる第２の半導体層を形成する工程と、
（ｃ）前記第２の半導体層の上方に、ＺｎＯ１−ｘ３Ｓｘ３からなる第３の半導体層を形成する工程と
を有し、前記第１の半導体層の伝導帯の下端のエネルギ、及び、前記第３の半導体層の伝導帯の下端のエネルギの双方よりも、前記第２の半導体層の伝導帯の下端のエネルギの方が低くなり、かつ、前記第１の半導体層の価電子帯の上端のエネルギ、及び、前記第３の半導体層の価電子帯の上端のエネルギの双方よりも、前記第２の半導体層の価電子帯の上端のエネルギの方が高くなるように、前記第１の半導体層のＳ組成ｘ１と、前記第２の半導体層のＳ組成ｘ２と、前記第３の半導体層のＳ組成ｘ３とを選択するＺｎＯ系半導体発光素子の製造方法。
【請求項８】
前記第１の半導体層のＳ組成ｘ１と前記第３の半導体層のＳ組成ｘ３とを０とし、前記第２の半導体層のＳ組成ｘ２を０．２５＜ｘ２＜０．６の範囲内とする請求項７に記載のＺｎＯ系半導体発光素子の製造方法。
【請求項９】
前記工程（ｂ）は、前記第２の半導体層を、５００℃より低い温度で形成する請求項７に記載のＺｎＯ系半導体発光素子の製造方法。
【請求項１０】
さらに、（ｃ）前記工程（ｂ）で形成された第２の半導体層を、５００℃以上１０００℃未満の温度でアニールする工程を有する請求項９に記載のＺｎＯ系半導体発光素子の製造方法。
【請求項１１】
前記工程（ｂ）は、分子線エピタキシで前記第２の半導体層を形成する請求項７に記載のＺｎＯ系半導体発光素子の製造方法。
【請求項１２】
さらに、（ｄ）＋ｃ面の露出したＺｎＯ基板を準備する工程を有し、前記工程（ａ）は、該ＺｎＯ基板の＋ｃ面の上方に、前記第１の半導体層を形成する請求項７に記載のＺｎＯ系半導体発光素子の製造方法。
【発明の詳細な説明】
【技術分野】
【０００１】
本発明は、ＺｎＯ系半導体発光素子とその製造方法に関する。
【背景技術】
【０００２】
酸化亜鉛（ＺｎＯ）のバンド間遷移エネルギは、約３７０ｎｍの紫外領域の発光エネルギに相当する。これは、産業上の利用価値が高い４００ｎｍ以上の可視光領域よりも短波長であるので、４００ｎｍよりも長波長の発光を得るため、ＺｎＯのバンドギャップを狭くする（ナローギャップ化する）研究が進められている。【０００３】
ＺｎＯのバンドギャップをナローギャップ化する技術として、Ｚｎの一部をＣｄで置換したＺｎＣｄＯ混晶が提案されており、Ｃｄ組成に応じてバンドギャップを３．４ｅＶ〜１．５ｅＶの範囲で調整することができる。しかし、Ｃｄは毒性の強い元素であるため、ＺｎＣｄＯ混晶の採用は安全性の面から難しい。【０００４】
例えば日本特開２００２−１６２８５号公報に、ＶＩ族の元素である硫黄（Ｓ）やセレン（Ｓｅ）でＯの一部を置換して混晶とすることにより、ＺｎＯのバンドギャップをナローギャップ化する技術が開示されている。この技術は、Ｃｄを導入する技術に比べ、安全性の面で優れている。【０００５】
特許文献１は、また、ナローギャップ化したＺｎＯ系化合物半導体層（ＺｎＯＳ層、ＺｎＯＳｅ層）を、ＺｎＭｇＯクラッド層により挟んだ発光素子を開示する。【０００６】
B.K. Mayer et al: Appl. Phys. Lett. 85(2004)4929によると、ＺｎＯ１−ｘＳｘ（０≦ｘ≦１）におけるＳ組成ｘとバンドギャップとの関係は、ＥＺｎＯＳ、ＥＺｎＳ、及びＥＺｎＯを、それぞれ、ＺｎＯ１−ｘＳｘ、ＺｎＳ、及びＺｎＯのバンドギャップとし、ｂをボーイングパラメータとして、
ＥＺｎＯＳ＝ｘＥＺｎＳ＋（１−ｘ）ＥＺｎＯ−ｂ（１−ｘ）ｘ
と表され、ＺｎＯ１−ｘＳｘのバンドギャップは、２．６ｅＶまでナローギャップ化することができるとされている。なお、ここで、ボーイングパラメータｂ＝３ｅＶである。【０００７】
発光層にＺｎＯ１−ｘＳｘを用いたＺｎＯ系半導体発光素子の、発光効率向上に適用可能な技術が望まれる。
【発明の開示】
【０００８】
本発明の一目的は、発光層にＺｎＯ１−ｘＳｘを用い、発光効率の向上が図られたＺｎＯ系半導体発光素子、及び、このような半導体発光素子の製造方法を提供することである。
【０００９】
本発明の一観点によれば、ＺｎＯ１−ｘ１Ｓｘ１からなる第１の半導体層と、前記第１の半導体層の上方に形成され、ＺｎＯ１−ｘ２Ｓｘ２からなる第２の半導体層と、前記第２の半導体層の上方に形成され、ＺｎＯ１−ｘ３Ｓｘ３からなる第３の半導体層とを有し、前記第１の半導体層の伝導帯の下端のエネルギ、及び、前記第３の半導体層の伝導帯の下端のエネルギの双方よりも、前記第２の半導体層の伝導帯の下端のエネルギの方が低くなり、かつ、前記第１の半導体層の価電子帯の上端のエネルギ、及び、前記第３の半導体層の価電子帯の上端のエネルギの双方よりも、前記第２の半導体層の価電子帯の上端のエネルギの方が高くなるように、前記第１の半導体層のＳ組成ｘ１と、前記第２の半導体層のＳ組成ｘ２と、前記第３の半導体層のＳ組成ｘ３とが選択されたＺｎＯ系半導体発光素子が提供される。
【００１０】
本発明の他の観点によれば、（ａ）ＺｎＯ１−ｘ１Ｓｘ１からなる第１の半導体層を形成する工程と、（ｂ）前記第１の半導体層の上方に、ＺｎＯ１−ｘ２Ｓｘ２からなる第２の半導体層を形成する工程と、（ｃ）前記第２の半導体層の上方に、ＺｎＯ１−ｘ３Ｓｘ３からなる第３の半導体層を形成する工程とを有し、前記第１の半導体層の伝導帯の下端のエネルギ、及び、前記第３の半導体層の伝導帯の下端のエネルギの双方よりも、前記第２の半導体層の伝導帯の下端のエネルギの方が低くなり、かつ、前記第１の半導体層の価電子帯の上端のエネルギ、及び、前記第３の半導体層の価電子帯の上端のエネルギの双方よりも、前記第２の半導体層の価電子帯の上端のエネルギの方が高くなるように、前記第１の半導体層のＳ組成ｘ１と、前記第２の半導体層のＳ組成ｘ２と、前記第３の半導体層のＳ組成ｘ３とを選択するＺｎＯ系半導体発光素子の製造方法が提供される。
【００１１】
第１及び第３の半導体層の伝導帯の下端のエネルギよりも、第２の半導体層の伝導帯の下端のエネルギの方が低く、かつ、第１及び第３の半導体層の価電子帯の上端のエネルギよりも、第２の半導体層の価電子帯の上端のエネルギの方が高い。これにより、第２の半導体層にキャリアを閉じ込めることが可能となり、ＺｎＯ系半導体発光素子の発光効率向上を図ることができる。
【図面の簡単な説明】
【００１２】
【図１】図１は、ＺｎＯ系化合物半導体層を成長させるための成膜装置の例を示す概略図である。
【図２】図２は、第１〜第５の実施例、及び、第１〜第６の比較例の結果をまとめた表である。
【図３】図３Ａ〜図３Ｃは、それぞれ、第１の実施例、第３の比較例、及び第４の比較例のＲＨＥＥＤ回折像である。
【図４】図４は、第１の比較例、及び、第１〜第５の実施例の結果から得られたＺｎＯ１−ｘＳｘ及びＺｎＯのバンドラインナップである。
【図５】図５は、ＺｎＯ１−ｘＳｘ層をＺｎＯ層で挟んだ構造のタイプＩ型のバンドダイアグラムである。
【図６】図６は、ＺｎＯ１−ｘＳｘのバンドギャップエネルギのＳ組成ｘに対する依存性を示すグラフである。
【図７】図７は、第６の実施例によるＭＱＷ構造の、ＸＲＤの２θ−ω測定の回折パタンである。
【図８】図８は、第７の比較例によるＭＱＷ構造の、ＸＲＤの２θ−ω測定の回折パタンである。
【図９】図９Ａは、第７の実施例による発光素子の概略断面図であり、図９Ｂ及び図９Ｃは、発光層の構造の例を示す概略断面図である。
【図１０】図１０は、第８の実施例による発光素子の概略断面図である。
【発明を実施するための最良の形態】
【００１３】
まず、図１を参照し、ＺｎＯ系化合物半導体層を成長させるための成膜装置の例について説明する。成膜方法として、分子線エピタキシ（ＭＢＥ）が用いられる。【００１４】
超高真空容器１内に、基板ヒータ７が配置され、基板８が、基板ヒータ７に保持される。基板８として、サファイア（Ａｌ２Ｏ３）基板、ＳｉＣ基板、ＧａＮ基板、ＺｎＯ基板等が用いられる。結晶性の良いＺｎＯ系化合物半導体層を得るためには、格子不整合の小さな基板ほどよいので、ＺｎＯ基板を用いることが最も好ましい。【００１５】
超高真空容器１が、Ｚｎソースガン２、Ｏソースガン３、ＺｎＳソースガン４、Ｎソースガン５、及び、Ｇａソースガン６を備える。Ｚｎソースガン２、ＺｎＳソースガン４、及びＧａソースガン６は、それぞれ、Ｚｎ、ＺｎＳ、及びＧａの固体ソースを収容するクヌーセンセルを含み、それぞれ、Ｚｎビーム、ＺｎＳビーム、及びＧａビームを出射する。【００１６】
なお、ＺｎＳソースガンの代わりに、固体ソースとして単体のＳを用いたＳソースガンを用いることもできる。また、Ｈ２Ｓ等の他の硫黄化合物を硫黄源とすることも可能である。【００１７】
Ｏソースガン３及びＮソースガン５は、それぞれ、高周波（例えば１３．５６ＭＨｚ）を用いる無電極放電管を含む。Ｏソースガン３及びＮソースガン５は、それぞれ、無電極放電官内で酸素ガス及び窒素ガスをラジカル化して、Ｏラジカルビーム及びＮラジカルビームを出射する。基板８上に、所望のタイミングで所望のビームを供給することにより、所望の組成のＺｎＯ系化合物半導体層を成長させることができる。【００１８】
超高真空容器１にはまた、反射高速電子線回折（ＲＨＥＥＤ）用のガン９、及び、ＲＨＥＥＤの回折像を映すスクリーン１０が取り付けられている。ＲＨＥＥＤの回折像から、基板８上に形成されたＺｎＯ系化合物半導体層の結晶性を評価できる。ＺｎＯ系化合物半導体層が、平坦な表面を有する（２次元成長した）単結晶である場合は、ＲＨＥＥＤ回折像がストリークパタンを示し、平坦でない表面を有する（３次元成長した）単結晶である場合は、ＲＨＥＥＤ回折像がスポットパタンを示す。なお、ＺｎＯ系化合物半導体層が、多結晶である場合は、ＲＨＥＥＤ回折像がリングパタンを示す。【００１９】
真空ポンプ１１が、超高真空容器１の内部を真空排気する。なお、超高真空とは、圧力が１×１０−７Ｔｏｒｒ以下の真空を示す。【００２０】
次に、第１〜第５の実施例、及び、第１〜第６の比較例によるＺｎＯ１−ｘＳｘ単層膜の形成方法について説明する。これらの実施例及び比較例で、Ｓ組成ｘを様々に変化させた。【００２１】
まず、第１の比較例について説明する。第１の比較例では、Ｓの導入されていないＺｎＯ層（すなわち、ｘ＝０としたＺｎＯ１−ｘＳｘ層）を作製した。まず、洗浄されたｃ面ＺｎＯ基板を、＋ｃ面が露出するように、成膜装置の基板ヒータに保持し、さらに、サーマルアニールを施して基板表面を洗浄した。サーマルアニールは、１×１０−９Ｔｏｒｒの高い真空下において、９００℃で３０分行った。【００２２】
続いて、ＺｎＯ基板の＋ｃ面に、Ｚｎビーム及びＯラジカルビームを同時に照射して、ＺｎＯ層を形成した。基板温度は７００℃とした。Ｚｎビームの照射は、固体ソースとして純度７ＮのＺｎを用い、２．０×１０−７Ｔｏｒｒ（超高真空容器内での圧力）のビーム量で行った。Ｏラジカルビームの照射は、純度６Ｎの純酸素ガスを１ｓｃｃｍで導入してプラズマ化し、３×１０−５Ｔｏｒｒのビーム量で行った。【００２３】
このような方法により、厚さ１μｍ程度まで成長させたサンプル（厚いサンプル）と、厚さ１００ｎｍ程度まで成長させたサンプル（薄いサンプル）の２種類のサンプルを作製した。【００２４】
厚いサンプルに対して、エネルギ分散型Ｘ線分光（ＥＤＸ）による組成分析、及び、バンドギャップ測定を行った。バンドギャップエネルギは、吸収係数測定より得た。薄いサンプルに対して、原子間力顕微鏡（ＡＦＭ）による表面粗さ（算術平均粗さＲａ）測定、イオン化ポテンシャル測定、及び、成長中のＲＨＥＥＤ測定を行った。イオン化ポテンシャル測定には、大気中光電子分光を用いた。なお、表面粗さＲａが１．１ｎｍ以下であれば、その表面は平坦であると評価される。【００２５】
成長したＺｎＯの結晶は透明であり、平坦性のよい膜が形成された。【００２６】
上記手法で評価した結果、第１の比較例のＺｎＯ層は、Ｓを含まず、バンドギャップエネルギが３．３ｅＶであり、表面粗さＲａが０．６５ｎｍであり、イオン化ポテンシャルが５．１５ｅＶであった。【００２７】
次に、第１の実施例について説明する。第１の比較例と同様な方法でサーマルアニールまでが施されたＺｎＯ基板の＋ｃ面に、Ｚｎビーム、Ｏラジカルビーム、及びＺｎＳビームを同時に照射して、ＺｎＯ１−ｘＳｘ層を形成した。基板温度は４００℃とした。Ｚｎビーム及びＯラジカルビームの照射は、第１の比較例と同様の条件で行った。ＺｎＳビームの照射は、固体ソースとして純度５ＮのＺｎＳ単結晶を用い、２．０×１０−７Ｔｏｒｒのビーム量で行った。ＺｎＯ１−ｘＳｘ層の形成後、５００℃で１０分のアニールを行った。【００２８】
このような方法により、厚さ１μｍ程度まで成長させたサンプル（厚いサンプル）と、厚さ１００ｎｍ程度まで成長させたサンプル（薄いサンプル）の２種類のサンプルを作製した。第１の比較例と同様に、厚いサンプルに対して、ＥＤＸによる組成分析、及び、バンドギャップ測定を行い、薄いサンプルに対して、ＡＦＭによる表面粗さ測定、イオン化ポテンシャル測定、及び、成長中のＲＨＥＥＤ測定を行った。【００２９】
成長したＺｎＯ１−ｘＳｘの結晶は非常に薄い黄色の透明であり、平坦性のよい膜が形成された。【００３０】
上記手法で評価した結果、第１の実施例のＺｎＯ１−ｘＳｘ層は、Ｓ組成ｘが０．１であり、バンドギャップエネルギが２．９３ｅＶであり、表面粗さＲａが１．０ｎｍであり、イオン化ポテンシャルが５．３ｅＶであった。また、薄いサンプルの、ＺｎＯ１−ｘＳｘ層のアニール後のＲＨＥＥＤ回折像が、ストリークパタンを示した。このように、結晶性及び平坦性が良好なＺｎＯ１−ｘＳｘ層が得られた。【００３１】
次に、第２の比較例について説明する。第１の実施例と同様な方法で、厚さ１００ｎｍのＺｎＯ１−ｘＳｘ層を成長させた。ただし、第１の実施例と異なり、成膜後のアニールを行わなかった。【００３２】
ＡＦＭによる表面粗さ測定、及び、成長中のＲＨＥＥＤ測定を行った。第２の比較例のＺｎＯ１−ｘＳｘ層は、表面粗さＲａが１．０９ｎｍであり、ＲＨＥＥＤ回折像がストリークパタンを示した。Ｓ濃度が低いため、アニールを行わなくても、比較的良好な結晶性及び平坦性が得られたと考えられる。【００３３】
次に、第２の実施例について説明する。ＺｎＳビームのビーム量を、４．０×１０−７Ｔｏｒｒとした以外は、第１の実施例と同様な方法でサンプル（厚いサンプル及び薄いサンプル）を作製した。成長したＺｎＯ１−ｘＳｘの結晶は薄い黄色の透明であり、平坦性のよい膜が形成された。【００３４】
第１の実施例と同様にして、組成等を評価した。第２の実施例のＺｎＯ１−ｘＳｘ層は、Ｓ組成ｘが０．１５であり、バンドギャップエネルギが２．８２ｅＶであり、表面粗さＲａが０．６７ｎｍであり、イオン化ポテンシャルが５．３ｅＶであった。また、薄いサンプルの、ＺｎＯ１−ｘＳｘ層のアニール後のＲＨＥＥＤ回折像が、ストリークパタンを示した。このように、結晶性及び平坦性が良好なＺｎＯ１−ｘＳｘ層が得られた。【００３５】
次に、第３の比較例について説明する。第２の実施例と同様な方法で、厚さ１００ｎｍのＺｎＯ１−ｘＳｘ層を成長させた。ただし、第２の実施例と異なり、成膜後のアニールを行わなかった。【００３６】
ＡＦＭによる表面粗さ測定、及び、成長中のＲＨＥＥＤ測定を行った。第３の比較例のＺｎＯ１−ｘＳｘ層は、表面粗さＲａが２．０６ｎｍであり、ＲＨＥＥＤ回折像がスポットパタンを示し、結晶性及び平坦性が悪かった。なお、３次元成長（スポットパタンのＲＨＥＥＤ回折像に対応）では、２次元成長（ストリークパタンのＲＨＥＥＤ回折像に対応）に比べると、例えば、転移が消滅せずに成長しやすいと考えられるので、結晶性が比較的悪いと判断している。【００３７】
次に、第３の実施例について説明する。Ｚｎビームのビーム量を３×１０−７Ｔｏｒｒとし、ＺｎＳビームのビーム量を４．０×１０−７Ｔｏｒｒとし、成膜後のアニールを７００℃で２０分行ったこと以外は、第１の実施例と同様な方法でサンプル（厚いサンプル及び薄いサンプル）を作製した。成長したＺｎＯ１−ｘＳｘの結晶は黄色の透明であり、平坦性のよい膜が形成された。【００３８】
第１の実施例と同様にして、組成等を評価した。第３の実施例のＺｎＯ１−ｘＳｘ層は、Ｓ組成ｘが０．２５であり、バンドギャップエネルギが２．６４ｅＶであり、表面粗さＲａが０．７７ｎｍであり、イオン化ポテンシャルが５．１５ｅＶであった。また、薄いサンプルの、ＺｎＯ１−ｘＳｘ層のアニール後のＲＨＥＥＤ回折像が、ストリークパタンを示した。このように、結晶性及び平坦性が良好なＺｎＯ１−ｘＳｘ層が得られた。【００３９】
次に、第４の比較例について説明する。第３の実施例と同様な方法で、厚さ１００ｎｍのＺｎＯ１−ｘＳｘ層を成長させた。ただし、第３の実施例と異なり、成膜後のアニールを行わなかった。【００４０】
ＡＦＭによる表面粗さ測定、及び、成長中のＲＨＥＥＤ測定を行った。第４の比較例のＺｎＯ１−ｘＳｘ層は、表面粗さＲａが２．６８ｎｍであり、ＲＨＥＥＤ回折像がリングパタンを示し、結晶性及び平坦性が悪かった。【００４１】
次に、第４の実施例について説明する。ＺｎＯ１−ｘＳｘ層成長時の基板温度を３００℃とし、Ｚｎビームのビーム量を３×１０−７Ｔｏｒｒとし、ＺｎＳビームのビーム量を４．０×１０−７Ｔｏｒｒとし、成膜後のアニールを７００℃で２０分行ったこと以外は、第１の実施例と同様な方法でサンプル（厚いサンプル及び薄いサンプル）を作製した。成長したＺｎＯ１−ｘＳｘの結晶は黄褐色の透明であり、平坦性のよい膜が形成された。【００４２】
第１の実施例と同様にして、組成等を評価した。第４の実施例のＺｎＯ１−ｘＳｘ層は、Ｓ組成ｘが０．４５であり、バンドギャップエネルギが２．５ｅＶであり、表面粗さＲａが０．９５ｎｍであり、イオン化ポテンシャルが５．０ｅＶであった。また、薄いサンプルの、ＺｎＯ１−ｘＳｘ層のアニール後のＲＨＥＥＤ回折像が、ストリークパタンを示した。このように、結晶性及び平坦性が良好なＺｎＯ１−ｘＳｘ層が得られた。【００４３】
次に、第５の比較例について説明する。第４の実施例と同様な方法で、厚さ１００ｎｍのＺｎＯ１−ｘＳｘ層を成長させた。ただし、第４の実施例と異なり、成膜後のアニールを行わなかった。【００４４】
ＡＦＭによる表面粗さ測定、及び、成長中のＲＨＥＥＤ測定を行った。第５の比較例のＺｎＯ１−ｘＳｘ層は、表面粗さＲａが２．８８ｎｍであり、ＲＨＥＥＤ回折像がリングパタンを示し、結晶性及び平坦性が悪かった。【００４５】
次に、第６の比較例について説明する。第６の比較例は、成膜後のアニールの温度を３００℃とした以外は、第４の実施例と同様である。成長したＺｎＯ１−ｘＳｘの結晶は黄褐色の透明であった。【００４６】
第１の実施例と同様にして、組成等を評価した。第６の比較例のＺｎＯ１−ｘＳｘ層は、第４の実施例と同様に、Ｓ組成ｘが０．４５であり、バンドギャップエネルギが２．５ｅＶであった。しかし、表面粗さＲａが２．５８ｎｍであり、アニール後のＲＨＥＥＤ回折像がリングパタンを示し、結晶性及び平坦性が悪かった。【００４７】
次に、第５の実施例について説明する。第５の実施例では、ＺｎＳ層（すなわち、ｘ＝１としたＺｎＯ１−ｘＳｘ層）を作製した。第１の比較例と同様な方法でサーマルアニールまでが施されたＺｎＯ基板の＋ｃ面に、ＺｎＳビームを照射して、ＺｎＳ層を形成した。基板温度は３００℃とした。ＺｎＳビームの照射は、固体ソースとして純度５ＮのＺｎＳを用い、２．０×１０−７Ｔｏｒｒのビーム量（超高真空容器内での圧力）で行った。ＺｎＳビーム照射の後、５００℃で１０分のアニールを行った。第１の実施例等と同様に、厚いサンプルと薄いサンプルを作製した。成長したＺｎＳの結晶は無色透明であり、平坦性のよい膜が形成された。【００４８】
第１の実施例と同様にして、組成等を評価した。第５の実施例のＺｎＳ層は、バンドギャップエネルギが３．７６ｅＶであり、表面粗さＲａが１．００ｎｍであり、イオン化ポテンシャルが４．５ｅＶであった。また、薄いサンプルの、ＺｎＳ層のアニール後のＲＨＥＥＤ回折像が、ストリークパタンを示した。このように、結晶性及び平坦性が良好なＺｎＳ層が得られた。【００４９】
図２に示す表に、第１〜第５の実施例、及び、第１〜第６の比較例の結果をまとめる。また、図３Ａ〜図３Ｃに、それぞれ、第１の実施例、第３の比較例、及び第４の比較例のＲＨＥＥＤ回折像を示す。第１の実施例のＲＨＥＥＤ回折像はストリークパタンを示し、第３の比較例のＲＨＥＥＤ回折像はスポットパタンを示し、第４の比較例のＲＨＥＥＤ回折像はリングパタンを示す。【００５０】
図４は、第１の比較例、及び、第１〜第５の実施例の結果から得られたＺｎＯ１−ｘＳｘ及びＺｎＯのバンドラインナップである。横軸がＳ組成ｘを示し、縦軸がバンドエネルギ（電子に対するエネルギ）をｅＶ単位で示す。【００５１】
点線Ｌ１が、ＺｎＯの価電子帯の上端のエネルギを示し、点線Ｌ２が、ＺｎＯの伝導帯の下端のエネルギを示す。曲線Ｃ１が、ＺｎＯ１−ｘＳｘの価電子帯の上端のエネルギを示し、曲線Ｃ２が、ＺｎＯ１−ｘＳｘの伝導帯の下端のエネルギを示す。【００５２】
価電子帯の上端のエネルギは、イオン化ポテンシャルに対応し、伝導帯の下端のエネルギは、イオン化ポテンシャルからバンドギャップエネルギを差し引いて得られた値に対応する。【００５３】
Ｓ組成ｘが０＜ｘ＜０．６の範囲で、ＺｎＯの伝導帯の下端のエネルギよりも、ＺｎＯ１−ｘＳｘの伝導帯の下端のエネルギの方が低い。従って、ＺｎＯ１−ｘＳｘ層をＺｎＯ層で挟んだ構造を考えたとき、Ｓ組成ｘが０＜ｘ＜０．６の範囲であれば、電子をＺｎＯ１−ｘＳｘ層中に閉じ込めることができる。【００５４】
Ｓ組成ｘが０．２５＜ｘ≦１の範囲で、ＺｎＯの価電子帯の上端のエネルギよりも、ＺｎＯ１−ｘＳｘの価電子帯の上端のエネルギの方が高い。従って、ＺｎＯ１−ｘＳｘ層をＺｎＯ層で挟んだ構造を考えたとき、Ｓ組成ｘが０．２５＜ｘ≦１の範囲であれば、正孔（ホール）をＺｎＯ１−ｘＳｘ層中に閉じ込めることができる。【００５５】
以上より、Ｓ組成ｘを０．２５＜ｘ＜０．６とすれば、ＺｎＯ１−ｘＳｘ層をＺｎＯ層で挟んだ構造のバンドダイアグラムが、図５に示すようにタイプＩ型となり、キャリア（電子及びホール）をＺｎＯ１−ｘＳｘ層に閉じ込めることができることがわかる。なお、電子閉じ込めの観点及び成膜の容易さの観点からは、Ｓ組成ｘをやや小さくすることが好ましく、例えば、０．２５＜ｘ≦０．５とすることが好ましい。【００５６】
次に、上記考察を一般化して、ＺｎＯ１−ｘＳｘ層を３層重ねた構造のバンドダイアグラムについて考察する。第２のＺｎＯ１−ｘＳｘ層が、第１及び第３のＺｎＯ１−ｘＳｘ層で挟まれているとする。第１〜第３のＺｎＯ１−ｘＳｘ層のＳ組成を、それぞれｘ１〜ｘ３とする。図４のバンドラインナップに示したように、第１〜第３のＺｎＯ１−ｘＳｘ層のＳ組成ｘ１〜ｘ３が、それぞれのＺｎＯ１−ｘＳｘ層の伝導帯の下端のエネルギ、及び、価電子帯の上端のエネルギに対応する。【００５７】
図４のバンドラインナップに基づけば、第１のＺｎＯ１−ｘＳｘ層の伝導帯の下端のエネルギ、及び、第３のＺｎＯ１−ｘＳｘ層の伝導帯の下端のエネルギの双方よりも、第２のＺｎＯ１−ｘＳｘ層の伝導帯の下端のエネルギの方が低くなり、かつ、第１のＺｎＯ１−ｘＳｘ層の価電子帯の上端のエネルギ、及び、第３のＺｎＯ１−ｘＳｘ層の価電子帯の上端のエネルギの双方よりも、第２のＺｎＯ１−ｘＳｘ層の価電子帯の上端のエネルギの方が高くなるように、第１〜第３のＺｎＯ１−ｘＳｘ層のＳ組成ｘ１〜ｘ３を選択することができる。すなわち、第２のＺｎＯ１−ｘＳｘ層が第１及び第３のＺｎＯ１−ｘＳｘ層で挟まれた構造のバンドダイアグラムを、タイプＩ型にできる。【００５８】
なお、第１と第３のＺｎＯ１−ｘＳｘ層のＳ組成ｘ１とｘ３とを等しくしないことも可能である。第１と第３のＺｎＯ１−ｘＳｘ層のＳ組成ｘ１及びｘ３の範囲は、０≦ｘ１＜０．２５、０≦ｘ３＜０．２５とすることができる。第２のＺｎＯ１−ｘＳｘ層のＳ組成ｘ２の範囲は、第１と第３のＺｎＯ１−ｘＳｘ層のＳ組成ｘ１及びｘ３に応じて定まる。【００５９】
例えば、ＺｎＯでＺｎＯＳ混晶を挟んだ構造では、第１と第３のＺｎＯ１−ｘＳｘ層のＳ組成ｘ１及びｘ３がともに０であり、第２のＺｎＯ１−ｘＳｘ層のＳ組成ｘ２の範囲が、上述のように、０．２５＜ｘ２＜０．６となる。【００６０】
図６は、ＺｎＯ１−ｘＳｘのバンドギャップエネルギのＳ組成ｘに対する依存性を示すグラフである。横軸がＳ組成ｘを示し、縦軸がバンドギャップエネルギをｅＶ単位で示す。バンドギャップエネルギｙが、Ｓ組成ｘを用いて、
ｙ＝３．８７３１ｘ２−３．３４３７ｘ＋３．２３０８
という式でフィッティングされている。【００６１】
Ｓ組成ｘを０．２５＜ｘ＜０．６の範囲で制御することにより、バンドギャップエネルギを２．５ｅＶ〜２．６５ｅＶの範囲で制御することができる。Ｓ組成ｘが０．４近傍で、バンドギャップエネルギが最小値２．５ｅＶとなる。バンドギャップエネルギ２．５ｅＶ〜２．６５ｅＶに対応する発光波長は、４６８ｎｍ〜４９６ｎｍの、青〜青緑色となる。【００６２】
なお、図６に示すグラフの作成のために行ったバンドギャップエネルギの測定は、第１の比較例、及び、第１〜第５の実施例の測定とは別の測定であるが、両者は整合している。例えば、第４の実施例において、Ｓ組成ｘ＝０．４５でバンドギャップエネルギ２．５ｅＶが得られている。【００６３】
第１〜第５の実施例では、ＺｎＯ１−ｘＳｘ層の成膜後にアニールを行うことにより、Ｓ濃度が高くなっても、平坦性の良いＺｎＯ１−ｘＳｘ層を得ることができた。ＡＦＭで測定された表面粗さＲａを、例えば１ｎｍ以下とすることができた。【００６４】
一方、ＺｎＯ１−ｘＳｘ層の成膜後のアニールを行わなかった第２〜第５の比較例では、Ｓ濃度の低い第２の比較例については比較的平坦性の良いＺｎＯ１−ｘＳｘ層が得られたものの、Ｓ濃度が高くなると、平坦性の悪いＺｎＯ１−ｘＳｘ層しか得られなかった。【００６５】
ＺｎＯ１−ｘＳｘ層の成膜温度が高すぎると、Ｓの蒸気圧がＺｎＯのそれに比べて非常に高いことに起因して、Ｓ濃度を高めることが難しくなると考えられる。Ｓを良好に導入するために、成膜温度は充分に低くすることが好ましい。上記実施例では、４００℃または３００℃とした。Ｓ濃度が高いほど、成膜温度を低くした。ＺｎＯ１−ｘＳｘ層の成膜温度は、５００℃未満とすることが好ましいであろう。【００６６】
しかし、成膜温度を５００℃未満とすると、これに起因して、成膜時にＺｎＯ１−ｘＳｘ層中で原子がマイグレーションしにくく、平坦な膜が形成されにくいと考えられる。ＺｎＯ１−ｘＳｘ層の成膜後のアニールを行うことにより、ＺｎＯ１−ｘＳｘ層の平坦性を向上させることができる。【００６７】
第６の比較例は、第４の実施例と等しいＳ組成ｘ（ｘ＝０．４５）であり、第４の実施例と同様にＺｎＯ１−ｘＳｘ層成膜後のアニールを行った。しかし、アニール温度を７００℃とした第４の実施例では平坦なＺｎＯ１−ｘＳｘ層が得られたのに対し、アニール温度を３００℃とした第６の比較例では平坦なＺｎＯ１−ｘＳｘ層が得られなかった。【００６８】
アニール温度を５００℃以上とすると、ＺｎＯ１−ｘＳｘ層中の原子がマイグレーションしやすくなり、平坦化が促進されると考えられる。ただし、アニール温度を１０００℃以上とすると、ＺｎＯ１−ｘＳｘ層の再蒸発が生じ、結晶性及び平坦性が悪化すると考えられる。アニール温度は、５００℃以上１０００℃未満とするのが好ましいであろう。【００６９】
次に、第６の実施例、及び、第７の比較例による多重量子井戸（ＭＱＷ）構造の形成方法について説明する。まず、第６の実施例について説明する。洗浄されたｃ面ＺｎＯ基板を、＋ｃ面が露出するように、成膜装置の基板ヒータ上に保持し、さらに、サーマルアニールを施して基板表面を洗浄した。サーマルアニールは、１×１０−９Ｔｏｒｒの高い真空下において、９００℃で３０分行った。【００７０】
続いて、ＺｎＯ障壁層を形成するため、ＺｎＯ基板の＋ｃ面に、Ｚｎビーム及びＯラジカルビームを同時に照射した。基板温度は４００℃とした。Ｚｎビームの照射は、固体ソースとして純度７ＮのＺｎを用い、２．０×１０−７Ｔｏｒｒのビーム量で行った。Ｏラジカルビームの照射は、純度６Ｎの純酸素ガスを１ｓｃｃｍで導入してプラズマ化し、３×１０−５Ｔｏｒｒのビーム量で行った。ＺｎＯ障壁層１層の厚さは、２０ｎｍとした。【００７１】
続いて、ＺｎＯ１−ｘＳｘ（ｘ＝０．２８）井戸層を形成するため、ＺｎＯ障壁層上に、Ｚｎビーム、Ｏラジカルビーム、及びＺｎＳビームを同時に照射した。基板温度は４００℃とした。Ｚｎビームの照射は、固体ソースとして純度７ＮのＺｎを用い、３．０×１０−７Ｔｏｒｒのビーム量で行った。Ｏラジカルビームの照射は、純度６Ｎの純酸素ガスを１ｓｃｃｍで導入してプラズマ化し、３×１０−５Ｔｏｒｒのビーム量で行った。ＺｎＳビームの照射は、固体ソースとして純度５ＮのＺｎＳ単結晶を用い、５．０×１０−７Ｔｏｒｒのビーム量で行った。ＺｎＳｘＯ１−ｘ井戸層１層の厚さは、５ｎｍとした。【００７２】
ＺｎＳｘＯ１−ｘ（ｘ＝０．２８）井戸層形成の後、障壁層及び井戸層の形成温度（４００℃）より高い温度である８００℃に基板を加熱した。８００℃となった時点から、温度一定とし、５分のアニールを施した。【００７３】
その後、上述の条件での障壁層形成工程、井戸層形成工程、及びアニール工程を１セットとした工程を繰り返して、５周期のＺｎＳｘＯ１−ｘ（ｘ＝０．２８）／ＺｎＯ  ＭＱＷ構造を作製した。【００７４】
次に、第７の比較例について説明する。第７の比較例は、第６の実施例からアニール工程を省いたものである。すなわち、ＺｎＯ１−ｘＳｘ（ｘ＝０．２８）井戸層の形成後にアニールを行うことなく、５周期のＺｎＳｘＯ１−ｘ（ｘ＝０．２８）／ＺｎＯ  ＭＱＷ構造を作製した。【００７５】
次に、第６の実施例及び第７の比較例のＺｎＳｘＯ１−ｘ（ｘ＝０．２８）／ＺｎＯ  ＭＱＷ構造の、Ｘ線回折（ＸＲＤ）の２θ−ω測定の結果について説明する。【００７６】
ＺｎＯ障壁層とＺｎＳｘＯ１−ｘ井戸層との界面が平坦であれば、ＺｎＯ障壁層とＺｎＳｘＯ１−ｘ井戸層の屈折率の違いを反映して、２θ−ω測定の回折パタンに、ＭＱＷ構造の１周期分の厚み（障壁層及び井戸層を１層ずつ積層した厚み）に相当する回折ピークが観測される。この回折ピークは、サテライトピークと呼ばれる。サテライトピークの次数が多いほど、界面の平坦性が高いと判断される。【００７７】
図７及び図８が、それぞれ、第６の実施例及び第７の比較例の回折パタンを示す。各グラフの横軸が回折角２θを度単位で示し、縦軸が回折強度をログスケールのｃｐｓ（ｃｏｕｎｔｓ／ｓｅｃｏｎｄ）単位で示す。２θ−ω測定は、（００２）面で行っている。【００７８】
第６の実施例の回折パタンでは、驚くべきことに、サテライトピークが５次の項まで観測され、障壁層と井戸層との界面が非常に平坦である。一方、第７の比較例では、明瞭なサテライトピークが見られず、障壁層と井戸層との界面があまり平坦でない。比較例では、膜厚の不均一性が生じていると思われる。実施例のように、ＺｎＯ１−ｘＳｘ井戸層の成膜後にアニールを行うにより、障壁層と井戸層との界面の平坦性が高い（膜厚の均一性の高い）ＭＱＷ構造を得られる。【００７９】
次に、図９Ａ〜図９Ｃを参照して、第７の実施例によるＺｎＯ系発光ダイオードの製造方法について説明する。基板８として、ｎ型の導電型を有するｃ面ＺｎＯ基板を用いる。まず、洗浄された基板８を、＋ｃ面が露出するように、成膜装置の基板ヒータに保持し、さらに、９００℃で３０分のサーマルアニールを施して基板表面を洗浄する。【００８０】
次に、サーマルアニールを施した基板８上に、ｎ型ＺｎＯバッファ層２０を形成する。ｎ型ＺｎＯバッファ層２０は、３００℃〜５００℃に加熱した基板に、Ｚｎビーム、及びＯラジカルビームを同時に照射することにより成長させ、さらに８００℃〜９００℃で３０分程度のアニールを行うことで得られる。ｎ型ＺｎＯバッファ層２０の厚さは、１０ｎｍ〜３０ｎｍ程度が望ましい。なお、アニールによりｎ型ＺｎＯバッファ層２０からＯ原子が抜けて、ｎ型の導電型が得られると考えられる。【００８１】
次に、ｎ型ＺｎＯバッファ層２０の上に、Ｇａをドーピングしたｎ型ＺｎＯ層２１を形成する。ｎ型ＺｎＯ層２１は、５００℃〜１０００℃に加熱した基板に、Ｚｎビーム、Ｏラジカルビーム、及びＧａビームを同時に照射することにより成長させる。ｎ型ＺｎＯ層２１の厚さは１μｍ〜２μｍで、Ｇａ密度は１×１０１８ｃｍ−３以上であることが好ましい。【００８２】
続いて、ｎ型ＺｎＯ層２１の上に、発光層２２を形成する。発光層２２は、ＺｎＳｘＯ１−ｘ（０．２５＜ｘ＜０．６）層を井戸層とし、ＺｎＯ層を障壁層とする量子井戸構造を有する。【００８３】
ＺｎＳｘＯ１−ｘ（０．２５＜ｘ＜０．６）井戸層は、５００℃未満に加熱した基板にＺｎビーム、Ｏラジカルビーム、及びＺｎＳビームを同時に照射することにより成長させる。ＺｎＳｘＯ１−ｘ（０．２５＜ｘ＜０．６）井戸層の成長後は、５００℃以上１０００℃未満に基板温度を上昇させてアニールを行う。ＺｎＯ障壁層は、基板温度を５００℃〜１０００℃とし、基板にＺｎビーム、Ｏラジカルビームを同時に照射することにより成長させる。【００８４】
なお、発光層２２は、図９Ｂに示すように、ＺｎＳｘＯ１−ｘ（０．２５＜ｘ＜０．６）井戸層２２ｗ及びＺｎＯ障壁層２２ｂを１周期積層した構造としてもよい。図９Ｃに示すように、ＺｎＳｘＯ１−ｘ（０．２５＜ｘ＜０．６）井戸層２２ｗ及びＺｎＯ障壁層２２ｂを複数周期積層した多重量子井戸構造としてもよい。なお、（後に発光層上方にＺｎＯ層を形成するので、）最上層のＺｎＯ障壁層を形成しない構造としてもよい。【００８５】
なお、発光層を単層のＺｎＳｘＯ１−ｘ層とすることもできる。すなわち、単層のＺｎＳｘＯ１−ｘ発光層を、クラッド層であるｎ型ＺｎＯ層及びｐ型ＺｎＯ層で挟んだダブルヘテロ構造を有する発光素子を形成することもできる。量子井戸構造の場合と同様に、ＺｎＳｘＯ１−ｘ発光層の形成後にアニールを行うことにより、発光層の平坦性が向上する。【００８６】
次に、発光層２２の上に、Ｎをドーピングしたｐ型ＺｎＯ層２３を形成する。ｐ型ＺｎＯ層２３は、５００℃〜１０００℃に加熱した基板に、Ｚｎビーム、Ｏラジカルビーム、及びＮラジカルビームを同時に照射することにより成長させる。ｐ型ＺｎＯ層２３の厚さは１００ｎｍ〜２００ｎｍで、Ｎ密度は１×１０１９ｃｍ−３以上であることが好ましい。Ｎが膜中に均一にドープされたｐ型ＺｎＯ層２３が得られる。【００８７】
なお、クラッド層として、ｎ型及びｐ型のＺｎＭｇＯ層を用いることも可能であるが、ｎ型及びｐ型ＺｎＯ層をクラッド層とする方が、作製が容易である。特に、ｐ型ＺｎＭｇＯ層の作製は難しい。【００８８】
次に、電極を形成する。基板８の下面上にｎ側電極３０を形成する。ｎ側電極３０は、例えば、基板８の下面上に厚さ２ｎｍ〜１０ｎｍのＴｉ層を形成し、このＴｉ層に厚さ３００ｎｍ〜５００ｎｍのＡｌ層を積層することにより形成される。【００８９】
また、ｐ型ＺｎＯ層２３の上面上に、ｐ側電極３１を形成する。ｐ側電極３１は、例えば、ｐ型ＺｎＯ層２３の上に厚さ０．５ｎｍ〜１ｎｍのＮｉ層を形成し、このＮｉ層に、厚さ１０ｎｍのＡｕ層を積層することにより形成される。さらに、ｐ側電極３１上にボンディング電極３２を形成する。ボンディング電極３２は、例えば、厚さ５００ｎｍのＡｕ層からなる。【００９０】
これらの電極を形成した後、例えば４００℃〜８００℃の酸素雰囲気中で、電極合金化処理を行う。合金処理時間は、例えば１分〜１０分である。このようにして、第７の実施例による発光素子が作製される。なお、基板８として、ｎ型の導電型を有するＺｎＯ基板を用いたが、ｎ型の導電型を有するＳｉＣ基板やＧａＮ基板を用いることもできる。【００９１】
次に、図１０を参照して、第８の実施例による発光素子の作製方法について説明する。基板として絶縁性のサファイア基板８ａを用いることと、それに伴い、電極の形成工程とが、第７の実施例と異なる。【００９２】
第７の実施例と同様にして、基板８ａ上に、ｎ型ＺｎＯバッファ層２０からｐ型ＺｎＯ層２３までを形成する。ｐ型ＺｎＯ層２３までが形成されたウエハを成膜装置から取り出した後、ｐ型ＺｎＯ層２３上に、レジスト膜または保護膜等を設けてパタニングし、ｎ側電極が形成される領域に対応する切り欠き窓を有するエッチングマスクを形成する。このエッチングマスクを用いて、例えばウエットエッチングやリアクティブイオンエッチングにより、ｐ型ＺｎＯ層２３及び発光層２２をエッチングして、ｎ型ＺｎＯ層２１を露出させる。【００９３】
次に、露出したｎ型ＺｎＯ層２１の表面に、例えば、厚さ２ｎｍ〜１０ｎｍのＴｉ層を形成し、このＴｉ層に厚さ３００ｎｍ〜５００ｎｍのＡｌ層を積層することにより、ｎ側電極３０ａを形成する。ｎ側電極３０ａの形成後、エッチングマスクを除去する。【００９４】
次に、ｐ型ＺｎＯ層２３の表面に、例えば、厚さ０．５ｎｍ〜１ｎｍのＮｉ層を形成し、このＮｉ層に厚さ１０ｎｍのＡｕ層を積層することにより、ｐ側電極３１ａを形成する。さらに、ｐ側電極３１ａの上に、例えば厚さ５００ｎｍのＡｕ層からなるボンディング電極３２ａを形成する。なお、ｐ側の電極の材料がｎ側電極３０ａ上に積層されないように、適宜マスクを用いて、ｐ側電極３１ａ及びボンディング電極３２ａを形成する。【００９５】
これらの電極を形成した後、第７の実施例と同様に、例えば４００℃〜８００℃の酸素雰囲気中で、電極合金化処理を行う。合金処理時間は、例えば１分〜１０分である。このようにして、第８の実施例による発光素子が作製される。【００９６】
第８の実施例による発光素子では、基板として絶縁性のサファイア基板を用いることができる。なお、ＺｎＯ基板、ＳｉＣ基板、またはＧａＮ基板を用いることもできる。【００９７】
なお、上記実施例ではｃ面ＺｎＯ基板を用い、＋ｃ面上に半導体素子を形成する例を説明したが、−ｃ面上に半導体素子を形成することもできる。また、ａ面やｍ面を有するＺｎＯ基板上に半導体素子を形成することもできる。【００９８】
以上説明したように、ＺｎＳｘＯ１−ｘ層をＺｎＯ層で挟んだ構造において、０．２５＜ｘ＜０．６とすることにより、ＺｎＳｘＯ１−ｘ層にキャリアを閉じ込めることが可能となる。これにより、例えば、発光効率の高められた青色発光素子を作製することができるであろう。ＺｎＳｘＯ１−ｘ層の成膜後に、５００℃以上１０００℃未満の温度でアニールすることにより、ＺｎＳｘＯ１−ｘ層の平坦性を向上させることができる。【００９９】
なお、図４を参照して考察したように、ＺｎＳｘＯ１−ｘ層をＺｎＳｘＯ１−ｘ層で挟んだ構造でも、キャリアの閉じ込めは可能である。このような構造を発光素子に用いることもできるであろう。【０１００】
なお、上記実施例では、成膜方法としてＭＢＥを用いたが、他の成膜方法、例えば、有機金属化学気相堆積（ＭＯＣＶＤ）や、パルスレーザ堆積（ＰＬＤ）を用いることもできるであろう。なお、ＭＯＣＶＤに比べると、ＭＢＥ及びＰＬＤは、膜の組成の制御が容易となる。【０１０１】
なお、発光ダイオード（ＬＥＤ）を作製する例を説明したが、例えば、へき開でキャビティを形成して、レーザダイオード（ＬＤ）を作製することもできるであろう。さらに、これらの発光素子の応用製品、例えば、各種インジケータや、ディスプレイ、光ディスク用の光源等を作ることもできる。【０１０２】
また、ＬＥＤを、その発光波長の補色を生成する蛍光体と組み合わせて、白色ＬＥＤを作ることもできる。さらに、白色ＬＥＤの応用製品、例えば、照明器具、各種インジケータ、ディスプレイ、各種表示器のバック照明等を作ることもできる。【０１０３】
以上実施例に沿って本発明を説明したが、本発明はこれらに制限されるものではない。例えば、種々の変更、改良、組み合わせ等が可能なことは当業者に自明であろう。
【図１】
2008087856.tif 000003
【図２】
2008087856.tif 000004
【図３】
2008087856.tif 000005
【図４】
2008087856.tif 000006
【図５】
2008087856.tif 000007
【図６】
2008087856.tif 000008
【図７】
2008087856.tif 000009
【図８】
2008087856.tif 000010
【図９】
2008087856.tif 000011
【図１０】
2008087856.tif 000012
【国際調査報告】
2008087856.tif 000013
2008087856.tif 000014
2008087856.tif 000015
2008087856.tif 000016
2008087856.tif 000017
2008087856.tif 000018
2008087856.tif 000019
2008087856.tif 000020